(57)【要約】      （修正有）【課題】安価で、金属コロージョンを引き起こさず、アルカリ水溶液にてパターン形成が可能なポジ型の感光性を有する耐熱性樹脂組成物を提供する。【解決手段】（Ａ）次の一般式（Ｉ）で表わされる感光性樹脂2010249882.tif 000020（但し、Ｒ１は水素原子又は酸により分解可能な有機基であり、Ｒ２〜Ｒ５はそれぞれ水素原子、水酸基及びカルボキシル基からなる群から選ばれた同一又は異なる１価の原子又は基であり、ｍ及びｎは１以上の整数を表す）と、（Ｂ）活性光線により酸性化合物に変化する光酸発生剤と、（Ｃ）前記（Ａ）感光性樹脂を溶解する有機溶剤と、からなる感光性樹脂組成物。【選択図】なし【特許請求の範囲】
【請求項１】
（Ａ）次の一般式（Ｉ）で表わされる感光性樹脂
【化１】
2010249882.tif 000019
（但し、Ｒ１は水素原子又は酸により分解可能な有機基であり、Ｒ２〜Ｒ５はそれぞれ水素原子、水酸基及びカルボキシル基からなる群から選ばれた同一又は異なる１価の原子又は基であり、ｍ及びｎは１以上の整数を表す）と、
（Ｂ）活性光線により酸性化合物に変化する光酸発生剤と、
（Ｃ）前記（Ａ）感光性樹脂を溶解する有機溶剤と、
からなることを特徴とする感光性樹脂組成物。
【請求項２】
前記（Ａ）感光性樹脂の置換基Ｒ２〜Ｒ５の全てが水素原子である繰り返し単位と、前記（Ａ）感光性樹脂の置換基Ｒ２〜Ｒ５の少なくとも１つが水酸基又はカルボキシル基であり、その他が水素原子である繰り返し単位と、が混在していることを特徴とする請求項１記載の感光性樹脂組成物。
【請求項３】
前記（Ａ）感光性樹脂の置換基Ｒ２〜Ｒ５の全てが水素原子である繰り返し単位（ａ）及び前記（Ａ）感光性樹脂の置換基Ｒ２〜Ｒ５の少なくとも１つが水酸基又はカルボキシル基で、その他が水素原子である繰り返し単位（ｂ）の存在割合（ａ／ａ＋ｂ）が０．３〜０．６であることを特徴とする請求項２記載の感光性樹脂組成物。
【請求項４】
前記（Ａ）感光性樹脂の質量平均分子量が１００００〜１０００００であることを特徴とする請求項１乃至３のいずれか１項記載の感光性樹脂組成物。
【発明の詳細な説明】
【技術分野】
【０００１】
本発明は、アルカリ水溶液によりパターン形成が可能な感光性樹脂組成物に係り、エンジニアリングプラスチックを用いなくても、高い耐熱性を有するコーティング膜を得ることができる感光性樹脂組成物に関するものである。
【背景技術】
【０００２】
従来、感光性を有する耐熱性樹脂組成物として、ポリイミド樹脂の前駆体であるポリアミド酸に対して、アクリル基又はメタクリル基を有する第三級アミン化合物をイオン結合で導入したもの（例えば、特許文献１参照。）や、アクリル基又はメタクリル基を有する化合物をエステル結合で導入したもの（例えば、特許文献２参照。）等が知られていた。これらはいずれもネガ型のパターン形成能を有しており、半導体素子を中心とした電子デバイスの製造時に保護膜として利用されてきた。
【０００３】
しかし、これらの感光性樹脂組成物では、パターン形成時に極性の高い有機溶剤を用いることが必要であり、産業廃棄物、環境問題の点から好ましくなかった。さらにこれらの樹脂は、有機溶剤に対する膨潤性が高いため、微細なパターンを形成することが困難であった。
【０００４】
このような問題に対してポリイミド樹脂と同等の耐熱性を有するポリベンゾオキサゾール樹脂に感光剤としてジアゾナフトキノン化合物を添加したポジ型感光性樹脂が使用されるようになってきた（例えば、特許文献３参照。）。
【０００５】
このポジ型感光性樹脂は、アルカリ水溶液によりパターン形成が可能であるため、有機溶剤を使用する必要がなく、さらに、アルカリ水溶液に対する膨潤性が低いため、微細なパターン形状が得られることが知られている。
【０００６】
しかし、上記のポジ型感光性樹脂は、構造上、樹脂骨格中にフッ素原子を含んでおり、高い製品信頼性が求められる半導体デバイスにおいて金属配線又は金属電極近傍にコーティングした場合、樹脂中より溶出するフッ素イオンにより金属コロージョンを引き起こし、半導体デバイスの電気特性を著しく低下させる原因となっていた。
【先行技術文献】
【特許文献】
【０００７】
【特許文献１】特開昭５４−１４５７９４号公報
【特許文献２】特開昭４９−１１５５４１号公報
【特許文献３】特開昭５６−２７１４０号公報
【発明の概要】
【発明が解決しようとする課題】
【０００８】
ところで、従来、半導体素子上にコーティングされる保護膜は上記したポリイミド樹脂やポリベンゾオキサゾール樹脂のような超高耐熱なエンジニアリングプラスチックが一般的であったが、これらの原材料は非常に高価であり、かつ、合成方法が複雑な上、高度な精製技術が必要とされていた。
【０００９】
これらの樹脂は、その使用が半導体製品の価格競争力を低下させる原因となっているため、代替材料の開発が急務となっており、アルカリ水溶液でパターン形成することが可能で、かつ、安価なポジ型感光性樹脂組成物の開発が強く望まれている。さらに、金属コロージョンを引き起こさないように、樹脂中にフッ素原子を含有しない樹脂組成物が求められていた。
【００１０】
本発明の目的は、従来の感光性樹脂組成物が有していた、上記の欠点を解消し、アルカリ水溶液にてパターン形成が可能で、かつ、ポジ型の感光性を有する耐熱性樹脂組成物を提供するものである。
【課題を解決するための手段】
【００１１】
本発明者らは、鋭意研究を進めた結果、後述する特定の感光性樹脂組成物が、上記目的を達成できることを見出し、本発明を完成したものである。
【００１２】
すなわち、本発明の感光性樹脂組成物は、（Ａ）次の一般式（Ｉ）で表わされる感光性樹脂
【化１】
2010249882.tif 000002
（但し、Ｒ１は水素原子又は酸により分解可能な有機基であり、Ｒ２〜Ｒ５はそれぞれ水素原子、水酸基及びカルボキシル基からなる群から選ばれた同一又は異なる１価の原子又は基であり、ｍ及びｎは１以上の整数を表す）と、（Ｂ）活性光線により酸性化合物に変化する光酸発生剤と、（Ｃ）前記（Ａ）感光性樹脂を溶解する有機溶剤と、からなることを特徴とするものである。
【発明の効果】
【００１３】
本発明の感光性樹脂組成物は、その硬化物が、アルカリ水溶液でパターン形成が可能であって、耐熱性が高く、かつ、パターン形成した際には、解像性の高いパターンが得られるため、半導体素子の保護膜として有用である。さらに、この感光性樹脂は、合成が容易で、精製をしなくても感光性樹脂として使用することができるため、従来に無い安価な材料として提供することができる。
【発明を実施するための形態】
【００１４】
本発明に用いられる（Ａ）感光性樹脂は、次の一般式（Ｉ）で表わされる感光性樹脂
【化２】
2010249882.tif 000003
（但し、式中、Ｒ１は水素原子又は酸により分解可能な有機基であり、Ｒ２〜Ｒ５はそれぞれ水素原子、水酸基及びカルボキシル基からなる群から選ばれた同一又は異なる１価の原子又は基であり、ｍ及びｎは１以上の整数を表す）である。
【００１５】
ここで、Ｒ１における酸により分解可能な有機基としては、この有機基が酸により分解することで、アルカリ水溶液に対して感光性樹脂を不溶性から溶解性に変質させることができるものであればよく、例えば、次に示すような一価の有機基が挙げられる。
【００１６】
【化３】
2010249882.tif 000004
【００１７】
この置換基Ｒ１は、繰り返し単位中で上記１種類が用いられていても、複数種が混在して用いられていてもよく、ｔ−ブトキシカルボニル基であることが好ましい。
【００１８】
また、置換基Ｒ２〜Ｒ５はそれぞれ水素原子、水酸基及びカルボキシル基からなる群から選ばれた同一又は異なる１価の原子又は基が用いられるが、これらについても、繰り返し単位中で１種類が単独で用いられていても、複数種が混在して用いられていてもよい。例えば、感光性樹脂の置換基Ｒ２〜Ｒ５の全てが水素原子である繰り返し単位（ａ）と、感光性樹脂の置換基Ｒ２〜Ｒ５の少なくとも１つが水酸基又はカルボキシル基であり、その他が水素原子である繰り返し単位（ｂ）と、が混在していることが好ましく、このとき、これらの繰り返し単位の割合ａ／ａ＋ｂが、０．３〜０．６の範囲であることがより好ましい。
【００１９】
この（Ａ）感光性樹脂は、一般にラジカル重合法により合成することができ、例えば、次の一般式（II）で示されるスチレン誘導体と、次の一般式（III）で示されるＮ−フェニルマレイミド誘導体と、を共重合させて得ることができる。
【００２０】
【化４】
2010249882.tif 000005
【００２１】
【化５】
2010249882.tif 000006
【００２２】
（但し、式中、Ｒ１は水素原子又は酸により分解可能な有機基であり、Ｒ２〜Ｒ５はそれぞれ水素原子、水酸基及びカルボキシル基からなる群から選ばれた同一又は異なる１価の原子又は基である）
【００２３】
特に、コーティングを目的とした場合には溶液重合による均一反応が適している。この（Ａ）感光性樹脂の製造における熱重合開始剤としては、公知のものを使用することができ、具体的には、クメンハイドロパーオキサイド、ジイソプロピルベンゼンパーオキサイド、ジ−ｔ−ブチルパーオキサイド等の有機過酸化物；２，２’−アゾビス（イソブチロニトリル）等のアゾ化合物；等が挙げられる。これら熱重合開始剤は１種を単独で用いても２種以上を併用してもよい。
【００２４】
このとき、重合開始剤の含有量は、ラジカル重合性化合物１００質量部に対して、好ましくは０．０１〜３０質量部、より好ましくは０．１〜２０質量部、さらに好ましくは０．５〜１０質量部である。重合開始剤が少なすぎると、重合させるのに時間がかかったり、充分な重合が起こりにくかったりするため、充分な強度が得られなくなる場合がある。一方、重合開始剤について上記範囲を超えて配合すると、不経済になるほか、塗膜が着色してしまったり、強度が低下してしまったりする虞がある。
【００２５】
重合中は酸素による反応の阻害を極力抑制するため、不活性な雰囲気で反応を進める必要がある。不活性ガスとしては、一般的に使用されるものであれば構わないが、窒素又はアルゴン気流化で反応させることが好ましい。また、反応活性な酸素を遮断する目的で減圧、真空下で反応を進めることも可能である。
【００２６】
また、反応温度としては用いる重合開始剤の分解温度前後とすることが望ましい。例えば、２，２´−アゾビス（イソブチロニトリル）を用いた場合の反応温度は５０〜９０℃、より好ましくは６０〜８０℃が望ましい。反応温度が高い場合、重合する樹脂の分子量が低くなるばかりでなく、得られるコーティング膜の強度が低下してしまう。
【００２７】
反応時間としては反応温度との関係があるが、一般的に、３〜１０時間程度が必要である。上記した２，２´−アゾビス（イソブチロニトリル）を用いた場合、反応温度７０℃で反応時間としては６〜１０時間であることが好ましい。
【００２８】
このような重合反応により得られる本発明の（Ａ）感光性樹脂において、その重合度ｍ及びｎはそれぞれの成分が等量反応して得られるものであるから等しく、（Ａ）感光性樹脂成分の質量平均分子量は１００００〜１０００００であることが好ましい。
【００２９】
また、（Ｂ）活性光線により酸性化合物に変化する光酸発生剤は、紫外線等の活性光線が照射されることにより酸性化合物へと変化するものであり、この酸性化合物が触媒となって、樹脂組成物の露光部と非露光部との現像液に対する溶解度を変化させる反応が生じる。
【００３０】
このような光酸発生剤としては、例えば、従来公知の以下の化合物が挙げられる。
【００３１】
【化６】
2010249882.tif 000007
【００３２】
【化７】
2010249882.tif 000008
【００３３】
【化８】
2010249882.tif 000009
【００３４】
【化９】
2010249882.tif 000010
【００３５】
【化１０】
2010249882.tif 000011
【００３６】
【化１１】
2010249882.tif 000012
【００３７】
【化１２】
2010249882.tif 000013
【００３８】
【化１３】
2010249882.tif 000014
【００３９】
これらの化合物は、本発明において好ましいものであるが、活性光線の照射によって分解し、効率よく酸を発生するものであれば上記構造に限定されずに、他の化合物を用いることもできる。
【００４０】
また、これら化合物は、単独又は混合して使用することが可能であり、その添加量は、（Ａ）感光性樹脂  １００質量部に対して０．１〜２０質量部であることが好ましい。０．１質量部未満では紫外線に対する感度が低く、２０質量部を超えると得られるコーティング膜の特性が低下してしまう。
【００４１】
次に、（Ｃ）有機溶剤としては、（Ａ）感光性樹脂を溶解することができるものであればよく、例えば、Ｎ−メチル−２−ピロリドン、Ｎ，Ｎ´−ジメチルアセトアミド、Ｎ，Ｎ´−ジメチルホルムアミド、ジメチルスルホキシド、γ−ブチロラクトン、シクロヘキサノン、シクロペンタノン、ジエチレングリコールジエチルエーテル、ジエチレングリコールジブチルエーテル、プロピレングリコールモノメチルエーテル、プロピレングリコールモノメチルエーテルアセテート、乳酸メチル、乳酸、ＴＨＦ等が使用でき、単独又は混合して使用することができる。
【００４２】
これらの有機溶剤は、樹脂合成時の重合反応における溶剤を兼ね、ラジカル重合が十分に進行し、かつ、生成する樹脂を容易に溶解することができるものであれば上記した溶剤に限定されるものではない。
【００４３】
また、（Ａ）感光性樹脂と（Ｃ）有機溶剤の混合比率は、最終的に提供する感光性樹脂組成物の適用粘度に合わせて調整することが可能であるが、例えば、（Ｃ）有機溶剤  １００質量部に対して（Ａ）感光性樹脂を５〜５０質量部の範囲で調整することが好ましい。５質量部以下の場合には粘度が低く、ピンホールやハジキの原因となる場合があり、また、５０質量部を超える場合には粘度が高く適正な膜厚をコーティングすることが困難となる場合がある。
【００４４】
これらの溶剤の添加量は、本発明の樹脂組成物における他の構成成分をシリコンウェハーに塗布するのに適した粘度に溶解することができるものであればよく、その配合量も適宜決定すればよい。
【００４５】
本発明の感光性樹脂組成物は、上記した（Ａ）〜（Ｃ）成分を混合し、均一に撹拌して得られるものであるが、これらの成分の他、必要に応じてレベリング剤、シランカップリング剤、充填剤、着色剤、粘度調整剤等の各種添加剤を配合することができる。
【００４６】
次に、本発明の感光性樹脂組成物の使用方法について説明する。例えば、半導体デバイスへの適用を考えた場合、まずこの感光性樹脂組成物を、対象とする基材（例えばウェハー）上にスピンコーターなどを用いてコーティングする。次に８０〜１４０℃程度、望ましくは１００〜１３０℃にて塗膜を乾燥させる。塗膜を乾燥させる方法としては、例えばホットプレートやオーブン等を用いる方式が挙げられる。
【００４７】
得られた塗膜上にパターンが描画されているマスクを介して、ｉ線（３６５ｎｍ）、ｇ線（４３６ｎｍ）などの活性光線を照射する。次いで、８０〜１４０℃、望ましくは１００〜１３０℃で加熱処理を行い、さらに、現像液を供給して紫外線の照射部だけを溶解して現像する。
【００４８】
現像方式としてはスプレー、パドル、浸漬、超音波等の公知の方式を使用することができ、このとき、現像液としては、例えば、テトラメチルアンモニウムヒドロキシド、テトラエチルアンモニウムヒドロキサイド等の４級アンモニウム塩類や、エチルアミン、ｎ−プロピルアミン、コリン等のアミン系のアルカリ水溶液、又は水酸化ナトリウム、水酸化カリウム、炭酸ナトリウム等の無機アルカリ類等が挙げられ、これらは単独又は２種類以上を混合した溶液を用いてもよい。現像した後は、純水を用いてリンス洗浄を行い、スピンドライにて乾燥させる。
【００４９】
これらの処理によって対象ウェハー上には所望するポジ型パターンを得ることができ、さらに、塗膜を１５０〜３５０℃で加熱処理する事によって熱硬化反応を行い、耐熱性、耐薬品性に優れた塗膜を形成することができる。
【００５０】
この後は、露出した金属箔をエッチングして回路パターンを形成し、塗膜を除去し、封止操作等を行う等の通常の半導体製造工程を行って半導体チップを製造し、得られた半導体チップを適用して半導体デバイスを製造する。
【実施例】
【００５１】
（Ａ）感光性樹脂の合成
原料として、下記に示した化学式で表わされる（ａ）〜（ｆ）の化合物を用いて（Ａ）感光性樹脂を、以下に説明する手順により合成した。
【００５２】
【化１４】
2010249882.tif 000015
【００５３】
（合成例１）
窒素導入管を備えたガラスフラスコに上記化学式で表わされる（ａ）、（ｄ）及び（ｅ）の化合物を、モル比で１：０．５：０．５、かつ、（ａ）、（ｄ）及び（ｅ）の合計質量が４０ｇとなるように仕込み、次いで、６０ｇのγ−ブチロラクトンを仕込んだ。窒素流量を１００ｍＬ／ｍｉｎに調節した後、（ａ）、（ｄ）、（ｅ）が完全に溶解するまで室温で撹拌した。溶解液をマントルヒーターで７０℃に加熱した後、０．５ｇの２，２´−アゾビス（イソブチロニトリル）を１０ｇのγ−ブチロラクトンに溶解した溶液を２時間かけて滴下した。
【００５４】
その後、反応液を７０℃のまま３時間、８０℃に昇温して３時間、撹拌を続け粘調な液体を得た。得られた粘調液体の一部を、大量のメタノールに入れ、激しく撹拌し、白色の固形樹脂〔感光性樹脂（Ａ）〕を得た。この固形樹脂の分子量はＧＰＣ（スチレン換算）で測定したところ質量平均分子量が５５０００であり反応が十分に進行していることが確認された。
【００５５】
（合成例２〜６）
以下、化合物（ａ）〜（ｆ）を表１に示した樹脂原料の組合せで使用し、合成例１と同様の合成操作により感光性樹脂（Ｂ）〜（Ｆ）を合成した。
【００５６】
【表１】
2010249882.tif 000016
【００５７】
（実施例１）
次に、感光性樹脂組成物の製造操作について説明するが、その際に、光酸発生剤としては、下記に示した化学式で表わされる光酸発生剤（ａ）及び（ｂ）を使用した。
【００５８】
【化１５】
2010249882.tif 000017
【００５９】
合成例１で得られた感光性樹脂（Ａ）を含有する粘調液体５０ｇに光酸発生剤（ａ）を０．５ｇ加えて良く撹拌して完全に溶解したことを確認した。この感光性組成物を用いて、６インチのシリコンウェハー上をスピンコーターによりコーティングし、次いでホットプレート上において１００℃で、３分間の加熱乾燥を行った。なお、スピンコーターの回転数は乾燥後の膜厚で８μｍとなるように予め調整を行った。
【００６０】
得られたコーティング膜上にステップタブレットマスクを介して３６５ｎｍの波長を最大で１０００ｍＪ／ｃｍ２の露光量となるように照射した。露光後の膜付きウェハーを１２０℃、３分間で加熱処理を行い、さらに、２．３８質量％のテトラメチルアンモニウムヒドロキシド水溶液で６０秒間の静止パドル現像と純水でリンス洗浄することで樹脂パターンを形成した。
【００６１】
得られたパターン付きウェハーを顕微鏡で観察したところ、最少開口露光量は４００ｍＪ／ｃｍ２であり、かつ、非常にシャープな樹脂パターンであることが判った。露光時のマスクを解像度が評価できるテストマスクに変えたのみで同様の操作を行い、最少解像度を評価したところ３μｍのスペースパターンが開口出来ていることが観察できた。
【００６２】
得られた樹脂パターン付きウェハーを酸素濃度が２０ｐｐｍで管理された硬化オーブンで１５０℃から３５０℃に昇温しながら１時間、３５０℃で１時間、硬化処理を行った。硬化膜はウェハーに強固に接着しており、また膜表面にクラック等の異常は観察されなかった。硬化後の膜厚を測定したところ６．６μｍの厚さが残っており、乾燥後の膜厚と硬化後の膜厚比率が８３％であり高い残率であった。さらに、この硬化膜をカッターで削り取り熱分解装置（ＳＩＩ社製；ＴＧ／ＤＴＡ）で分解温度を測定したところ、空気中での分解温度は４０５℃であり、十分な耐熱性を有していることが判った。これらの結果を表２に示した。
【００６３】
（実施例２〜１２）
実施例１と同様の操作により、合成例１〜６で得られた感光性樹脂並びに光酸発生剤（ａ）及び（ｂ）を組み合わせて用いた感光性樹脂組成物を製造した。このとき得られたサンプルを評価した結果を表２にまとめて示した。
【００６４】
【表２】
2010249882.tif 000018
＊１  接着性：塗膜性の評価で得られた塗膜表面をＪＩＳ−Ｋ−５４００に基づき１ｍｍ角×１００個の碁盤目にカットし、セロハンテープを貼って後に引き剥がし、塗膜の接着性を確認し、下記の基準により評価した。
○：剥離無し、×：剥離有り
【００６５】
（比較例）
窒素導入管を備えたガラスフラスコにｐ−ヒドロキシスチレン、t−ブトキシ化−ｐ−ヒドロキシスチレン及びスチレンをモル比で１：０．５：０．５、かつ合計質量が４０ｇとなるように仕込み、次いで６０ｇのγ−ブチロラクトンを仕込んだ。窒素流量を１００ｍＬ／ｍｉｎに調節した後、固体原料が完全に溶解するまで室温で撹拌した。溶解液をマントルヒーターで７０℃に加熱した後、０．５ｇの２，２´−アゾビス（イソブチロニトリル）を１０ｇのγ−ブチロラクトンに溶解した溶液を２時間かけて滴下した。
【００６６】
その後、反応液を７０℃のまま３時間、８０℃に昇温して３時間、撹拌を続けて粘調な液体を得た。得られた粘調液体の一部を、大量のメタノールに入れ、激しく撹拌し、白色の固形樹脂を得た。この固形樹脂の分子量はＧＰＣ（スチレン換算）で測定したところ質量平均分子量が３５０００であり反応が十分に進行していることが確認された。
【００６７】
ここで得られた粘調液体５０ｇに、光酸発生剤（ａ）を０．５ｇ加えて、良く撹拌して完全に溶解したことを確認した。この感光性樹脂組成物を６インチのシリコンウェハーにスピンコーターを使用してコーティングし、次いで、ホットプレート上で１００℃、３分間の加熱乾燥を行った。なお、スピンコーターの回転数は乾燥後の膜厚で８μｍとなるように予め調整を行った。
【００６８】
得られたコーティング膜上にステップタブレットマスクを介して３６５ｎｍの波長を最大で１０００ｍＪ／ｃｍ２の露光量となるように照射した。露光後の膜付きウェハーを１２０℃、３分間の加熱処理を行い、さらに２．３８％のテトラメチルアンモニウムヒドロキシド水溶液で６０秒間の静止パドル現像と純水でリンス洗浄することで樹脂パターンを形成した。
【００６９】
得られたパターン付きウェハーを顕微鏡で観察したところ、最少開口露光量は４００ｍＪ／ｃｍ２であり、かつ、非常にシャープな樹脂パターンであることが判った。露光時のマスクを解像度が評価できるテストマスクに変えたのみで同様の操作を行い、最少解像度を評価したところ３μｍのスペースパターンが開口出来ていることが観察できた。
【００７０】
得られた樹脂パターン付きウェハーを酸素濃度が２０ｐｐｍで管理された硬化オーブンで１５０℃から３５０℃に昇温しながら１時間、３５０℃で１時間、硬化処理を行った。
【００７１】
ところが、この硬化膜はウェハーから剥れており、接着性に乏しいことが判った。剥れた硬化膜の一部をカッターで削り取り熱分解装置（セイコーインスツル株式会社製、ＴＧ／ＤＴＡ）で分解温度を測定したところ、空気中での分解温度は２７５℃であり、本発明の実施例と比較して耐熱性が低いものであった。
【００７２】
以上のように、本発明の感光性樹脂組成物は、接着性に優れ、分解温度も高いため耐熱性にも優れ、かつ、残膜率も充分に使用に耐えるものであり、半導体製造に適用するのに適した感光性樹脂組成物であることがわかった。